(57)【要約】金属有機構造体懸濁液を作製するための方法が本明細書に記載されている。この方法は、ミクロ細孔を備えるナノ結晶金属有機構造体およびメソ細孔を備えるメソポーラスポリマー材料を備えるハイブリッド材料を提供することを含み、ここで、ナノ結晶金属有機構造体は均一に分散され、メソポーラスポリマー材料のメソ細孔またはボイドスペース内にのみ実質的に存在し、ハイブリッド材料は、ハイブリッド材料の総重量に対して５〜５０％の重量パーセント範囲の金属有機構造体を有する。この方法は、ハイブリッド材料を、メソポーラスポリマー材料が可溶性である溶媒と接触させることを含み、それによって、ナノ結晶金属有機構造体が実質的に均一に分散および懸濁したポリマー溶液を形成する。
2021523823.tif 000002
【特許請求の範囲】
【請求項１】
金属有機構造体懸濁液を作製するための方法であって、
ミクロ細孔を備えるナノ結晶金属有機構造体と、メソ細孔を備えるメソポーラスポリマー材料とを備える、ハイブリッド材料を提供するステップと、ここで、前記ナノ結晶金属有機構造体は均一に分散しており、前記メソポーラスポリマー材料の前記メソ細孔または空隙内にのみ実質的に存在し、前記ハイブリッド材料は、前記ハイブリッド材料の総重量に対して５〜５０％の範囲の重量パーセントの前記金属有機構造体を有し、
前記ハイブリッド材料を前記メソポーラスポリマー材料が溶解する溶媒と接触させることにより、前記ナノ結晶金属有機構造体が実質的に均一に分散および懸濁したポリマー溶液を形成するステップと、
を含む、方法。
【請求項２】
第２のポリマー材料の溶液を提供するステップと、
前記金属有機構造体懸濁液を前記第２のポリマー溶液と組み合わせて、第２の金属有機構造体懸濁液を形成するステップと、
を備える、請求項１８に記載の方法。
【請求項３】
前記金属有機構造体は、Ｍｇ、Ｖ、Ｃｒ、Ｍｏ、Ｚｒ、Ｈｆ、Ｍｎ、Ｆｅ、Ｃｏ、Ｃｕ、Ｎｉ、Ｚｎ、Ｒｕ、Ａｌ、およびＧａからなる群から選択される少なくとも１つの金属を備える、請求項１〜２のいずれか一項に記載の方法。
【請求項４】
前記金属有機構造体は、ＭＩＬ−１０１、ＭＩＬ−１００、ＭＩＬ−５３、ＭＯＦ−７４、ＵｉＯ−６６、ＵｉＯ−６７、ＺＩＦ−８、ＺＩＦ、ＨＫＵＳＴ−１、Ｍ２（ｄｏｂｐｄｃ）、ＮＵ−１０００、ＰＣＮ−２２２、ＰＣＮ−２２４、およびそれらの誘導体からなる群から選択される少なくとも１つである、請求項１〜２のいずれか一項に記載の方法。
【請求項５】
前記ミクロ細孔は、０．５〜５．０ｎｍの範囲の平均直径を有する、請求項１〜２のいずれか一項に記載の方法。
【請求項６】
前記ハイブリッド材料は、２〜５０ｎｍの範囲の平均直径を有するメソ細孔および０．５〜５．０ｎｍの範囲の平均直径を有するミクロ細孔を備える、請求項１〜２のいずれか一項に記載の方法。
【請求項７】
前記メソ細孔、前記ミクロ細孔、またはその両方は、単分散であり、変動係数が１０％未満である、請求項１〜２のいずれか一項に記載の方法。
【請求項８】
前記ナノ結晶金属有機構造体は、２００ｎｍ未満の平均最長直線寸法を有する、請求項１〜２のいずれか一項に記載の方法。
【請求項９】
前記ハイブリッド材料は、１０〜１２００ｍ２／ｇの範囲の表面積を有する、請求項１〜２のいずれか一項に記載の方法。
【請求項１０】
前記ハイブリッド材料は、１００〜５００μｍの平均最長直線寸法を有する、請求項１〜２のいずれか一項に記載の方法。
【請求項１１】
前記ポリマー材料は、Ｔｅｎａｘ（登録商標）、メソポーラスポリアクリルアミド、またはメソポーラスポリアクリロニトリルを備える、請求項１〜２のいずれか一項に記載の方法。
【請求項１２】
前記溶媒は、有機溶媒を備える、請求項１〜２のいずれか一項に記載の方法。
【請求項１３】
前記有機溶媒は、アセトン、メタノール、エタノール、イソプロパノール、プロパノール、ブタノール、アセトニトリル、ＴＨＦ、ＤＭＦ、ＣＨＣｌ３、ＣＨ２Ｃｌ２、トルエン、またはジオキサンを備える、請求項１２に記載の方法。
【請求項１４】
前記ハイブリッド材料を前記溶媒と接触させる前に、精製することをさらに備える、請求項１〜２のいずれか一項に記載の方法。
【請求項１５】
精製は、
前記ハイブリッド材料を溶媒に溶解するステップと、
前記得られた溶液を濾過するステップと、
前記濾過された溶液から精製されたハイブリッド材料を沈殿させるステップと、
を含む、請求項１４に記載の方法。
【請求項１６】
ポリマー溶液に懸濁したナノ結晶金属有機構造体を備える懸濁液であって、ここで、前記ナノ結晶金属有機構造体は、０．５〜５ｎｍの範囲の平均直径を有するミクロ細孔を備え、ここで、前記ナノ結晶金属有機構造体は、非水性溶媒に溶解された第１のポリマー材料を備えるポリマー溶液中に実質的に均一に分散されている、懸濁液。
【請求項１７】
前記ミクロ細孔は、１０％未満の変動係数を有する、請求項１６に記載の金属有機構造体懸濁液。
【請求項１８】
前記ナノ結晶金属有機構造体は、２００ｎｍ未満の平均最長直線寸法を有する、請求項１６〜１７のいずれか一項に記載の金属有機構造体懸濁液。
【請求項１９】
前記ナノ結晶金属有機構造体は、５〜１００ｎｍの範囲の平均直径を有する、請求項１６〜１７のいずれか一項に記載の金属有機構造体懸濁液。
【請求項２０】
前記ナノ結晶金属有機構造体は、５〜５０ｎｍの範囲の平均直径を有する、請求項１９に記載の金属有機構造体懸濁液。
【請求項２１】
前記金属有機構造体は、Ｍｇ、Ｖ、Ｃｒ、Ｍｏ、Ｚｒ、Ｈｆ、Ｍｎ、Ｆｅ、Ｃｏ、Ｃｕ、Ｎｉ、Ｚｎ、Ｒｕ、Ａｌ、およびＧａからなる群から選択される少なくとも１つの金属を備える、請求項１６〜１７のいずれか一項に記載の金属有機構造体懸濁液。
【請求項２２】
前記金属有機構造体は、ＭＩＬ−１０１、ＭＩＬ−１００、ＭＩＬ−５３、ＭＯＦ−７４、ＵｉＯ−６６、ＵｉＯ−６７、ＺＩＦ−８、ＺＩＦ、ＨＫＵＳＴ−１、Ｍ２（ｄｏｂｐｄｃ）、ＮＵ−１０００、ＰＣＮ−２２２、ＰＣＮ−２２４、およびそれらの誘導体からなる群から選択される少なくとも１つである、請求項１６〜１７のいずれか一項に記載の懸濁液。
【請求項２３】
前記ポリマー溶液は、第２のポリマー材料をさらに備える、請求項１６〜１７のいずれか一項に記載の金属有機構造体懸濁液。
【請求項２４】
前記第２のポリマー材料は、ＰＥＢＡＸ、ＰＰＥＥ、ＳＰＥＥＫ、６−ＦＤＡまたはコポリマー、ＰＶＤＦ、ＰＩＭ、ＰＤＭＳ、ＰＶＡｃ、Ｕｌｔｅｍ、ＰＦＳ、ＰＣＬ、ＰＶＢまたはＰＰＯを備える、請求項２３に記載の懸濁液。
【請求項２５】
前記ポリマー溶液は、第２の非水性溶媒をさらに備える、請求項２３に記載の懸濁液。
【請求項２６】
前記第２の非水溶媒は、アセトン、メタノール、エタノール、イソプロパノール、プロパノール、ブタノール、アセトニトリル、ＴＨＦ、ＤＭＦ、ＣＨＣｌ３、ＣＨ２Ｃｌ２、トルエン、またはジオキサンを備える、請求項２５に記載の懸濁液。
【請求項２７】
前記第１のポリマー材料は、Ｔｅｎａｘ（登録商標）、メソポーラスポリアクリルアミド、またはメソポーラスポリアクリロニトリルを備える、請求項１６〜１７のいずれか一項に記載の金属有機構造体懸濁液。
【請求項２８】
前記溶媒は、有機溶媒を備える、請求項１６〜１７のいずれか一項に記載の金属有機構造体懸濁液。
【請求項２９】
前記溶媒は、アセトン、メタノール、エタノール、イソプロパノール、プロパノール、ブタノール、アセトニトリル、ＴＨＦ、ＤＭＦ、ＣＨＣｌ３、ＣＨ２Ｃｌ２、トルエン、またはジオキサンを備える、請求項２８に記載の金属有機構造体懸濁液。
【請求項３０】
前記懸濁液は、最大３０重量％のナノ結晶金属有機構造体を備える、請求項１６〜１７のいずれか一項に記載の懸濁液。
【請求項３１】
前記懸濁液は、最大２０重量％のナノ結晶金属有機構造体を備える、請求項３０に記載の懸濁液。
【請求項３２】
前記懸濁液は、最大１０重量％のナノ結晶金属有機構造体を備える、請求項３１に記載の懸濁液。
【請求項３３】
ミクロ細孔の平均直径が０．５〜５ｎｍの範囲である、ミクロ細孔を備えるナノ結晶金属有機構造体と、
前記ナノ結晶金属有機構造体がマトリックス全体に実質的に均一に分散する、第１のポリマー材料と第２のポリマー材料とを備えるポリマーマトリックスと、
を備える、高分子膜。
【請求項３４】
前記膜は、最大３０重量％のナノ結晶金属有機構造体を備える、請求項３３に記載の高分子膜。
【請求項３５】
前記膜は、最大２０重量％のナノ結晶金属有機構造体を備える、請求項３３〜３４に記載のいずれか一項に記載の高分子膜。
【請求項３６】
前記膜は、最大１０重量％のナノ結晶金属有機構造体を備える、請求項３３〜３４に記載のいずれか一項に記載の高分子膜。
【請求項３７】
前記膜は、１〜３０重量％のナノ結晶金属有機構造体を備える、請求項３３から３４のいずれか一項に記載の高分子膜。
【請求項３８】
前記膜は、３〜８重量％のナノ結晶金属有機構造体を備える、請求項３７に記載の高分子膜。
【請求項３９】
前記高分子膜の厚さは、１０〜２００ミクロンである、請求項３３〜３４に記載のいずれか一項に記載の高分子膜。
【請求項４０】
前記高分子膜の厚さは、最大１００ミクロンである、請求項３３〜３４に記載のいずれか一項に記載の高分子膜。
【発明の詳細な説明】
【技術分野】
【０００１】
（連邦政府による資金提供を受けた研究開発の記載）
本発明は、米国エネルギー省によって授与されたＤＥ−ＦＥ００２６４３２の下で政府の支援を受けて行われた。米国政府は、本発明において一定の権利を有する。
【０００２】
（関連出願の相互参照）
この出願は、２０１８年５月１８日に出願された“ＭＥＴＨＯＤ  ＯＦ  ＭＡＫＩＮＧ  ＣＯＬＬＯＩＤＡＬ  ＳＵＳＰＥＮＳＩＯＮＳ  ＯＦ  ＭＥＴＡＬ  ＯＲＧＡＮＩＣ  ＦＲＡＭＥＷＯＲＫＳ  ＩＮ  ＰＯＬＹＭＥＲＩＣ  ＳＯＬＵＴＩＯＮＳ  ＡＮＤ  ＵＳＥＳ  ＴＨＥＲＥＯＦ，”と題する米国仮特許出願第６２／６７３，３８９号に関して優先権を主張し、その出願全体を参照により本明細書に援用する。
【０００３】
（技術分野）
本開示は、ポリマー溶液中のナノ結晶金属有機構造体のコロイド懸濁液、およびそれを作製および使用する方法を記載している。ナノ結晶金属有機構造体は、一般に、固体結晶化の方法を使用して形成され、金属有機構造体（ＭＯＦ）は、溶媒の非存在下でメソポーラスポリマー材料（ＭＰＭ）の細孔空間内に形成される。
【背景技術】
【０００４】
異なる支持体（金属、金属酸化物、炭素、ポリマーなど）と混合された機能種としての金属有機構造体（ＭＯＦ）に基づくハイブリッド材料は、ＭＯＦの有益な機能（高表面積、明確に画定された活性サイト、高度に設計された機能など）を統合するために使用され、単一コンポーネントとしての弱点であり得た特性（取り扱い、機械的／熱的／化学的耐性、導電性など）の影響を軽減しながら、結果として得られるハイブリッド複合材料の均質な相互作用と複雑な階層構造から生じる相乗的な特性（ミクロ／メソ多孔性、多機能性など）をさらに追加する。ＭＯＦが連続マトリックスに埋め込まれているハイブリッド材料は、ガスの吸着／分離、薬物送達、プロトン伝導性、センサー、オプトエレクトロニクス、不均一系触媒作用などのさまざまな用途に使用されている。
【０００５】
「固相」合成を介してメソポーラス材料（ＭＰＭ）内にＭＯＦナノ結晶を選択的に閉じ込めるための一般的な方法は、一般に所有されているＰＣＴ特許出願公開、国際公開第２０１８／０３１７３３号（ＷＯ２０１８／０３１７３３）に記載されている。固相合成法は、ＭＯＦゲストの組成、配合、分散、およびメソポーラス材料ホストの組成、細孔径分布、粒子サイズなど、結果として得られるハイブリッド材料の配合とナノアーキテクチャに対して高レベルの設計を提供する。ＭＯＦ結晶ドメインは、メソポーラス材料の保持空洞によって区切られた寸法に制限される。さらに、国際公開第２０１８／０３１７３３号（ＷＯ２０１８／０３１７３３）は、「最先端技術」と比較して、ハイブリッドＭＯＦ／ＭＰＭ材料の燃焼後煙道ガスのための流動ハイブリッド吸着剤としてのＣＯ２回収能力を記載している。国際公開第２０１８／０３１７３３号（ＷＯ２０１８／０３１７３３）は、ＭＯＦナノ結晶がメソポーラス支持材料に埋め込まれている固体ハイブリッド材料の使用を記載している。ハイブリッド材料の一部の用途では、材料を液体状態にして最終製品に加工する必要がある。このタイプの用途の例には、膜、コーティング、フィルム、テキスタイル、食品包装、気液クロマトグラフィ、個人保護、３Ｄ印刷用インク、エレクトロニクス、フォトルミネセンス、および薬物送達が含まれる。好都合なことに、液体形態のハイブリッド材料は、工業規模で従来の技術（例えば、ポリマー技術）に直接適用することができる。
【発明の概要】
【０００６】
本発明の第１の態様によれば、懸濁液は、ポリマー溶液中に懸濁したナノ結晶金属有機構造体を備える。ナノ結晶金属有機構造体は、０．５〜５ｎｍの範囲の平均直径を有するミクロ細孔を備える。ナノ結晶金属有機構造体は、非水性溶媒に溶解された第１のポリマー材料を備えるポリマー溶液中に実質的に均一に分散されている。
【０００７】
本発明の第２の態様によれば、金属有機構造体懸濁液を作製する方法は、ミクロ細孔を備えるナノ結晶金属有機構造体と、メソ細孔を備えるメソポーラスポリマー材料と、を備えるハイブリッド材料を提供するステップを含み、ここで、ナノ結晶金属有機構造体は均一に分散しており、メソポーラスポリマー材料のメソ細孔または空隙内にのみ実質的に存在し、ここで、ハイブリッド材料は、ハイブリッド材料の総重量に対して５〜５０％の範囲の金属有機構造体の重量パーセントを有し、ハイブリッド材料をメソポーラスポリマー材料が可溶性である溶媒と接触させるステップを含み、それによりナノ結晶金属有機構造体が実質的に均一に分散および懸濁したポリマー溶液を形成する。
【０００８】
本発明の第３の態様によれば、高分子膜は、ミクロ細孔を備えるナノ結晶金属有機構造体を備える。ミクロ細孔の平均直径は０．５〜５ｎｍの範囲である。膜は、第１のポリマー材料および第２のポリマー材料を備えるポリマーマトリックスをさらに備える。ナノ結晶金属有機構造体は、マトリックス全体に実質的に均一に分散している。
【図面の簡単な説明】
【０００９】
【図１】本発明の実施形態によるハイブリッド複合材料固体ペレットの固相合成およびその後のその懸濁液の概略図である。
【図２ａ】さまざまな形態のハイブリッド複合材料の写真と電子顕微鏡画像である。（２ａ）は合成されたままの固体ペレット（ＳＥＭ）に関する。
【図２ｂ】さまざまな形態のハイブリッド複合材料の写真と電子顕微鏡画像である。（２ｂ）は精製された固体ペレット（ＳＥＭ）に関する。
【図２ｃ】さまざまな形態のハイブリッド複合材料の写真と電子顕微鏡画像である。（２ｃ）は懸濁液体（Ｃｏ）ＭＯＦ−７４（ＴＥＭ）に関する。
【図３ａ】バルク（Ｃｏ）ＭＯＦ−７４およびむきだしのＴＥＮＡＸ（Ｒ）と比較した、精製前後の実施例１の固体ペレットのＮ２等温線（挿入図：Ｘ軸での細孔径（ｎｍ）および細孔容積（ｃｍ３／ｇ  ｎｍ））である。
【図３ｂ】バルク（Ｃｏ）ＭＯＦ−７４およびむきだしのＴＥＮＡＸと比較した、精製前後の実施例１の固体ペレットのＸ線回折結果（ＸＲＤ）である。
【図３ｃ】バルク（Ｃｏ）ＭＯＦ−７４およびむきだしのＴＥＮＡＸと比較した、精製前後の実施例１の固体ペレットのフーリエ変換赤外分光法（ＦＴＩＲ）分析である。
【図３ｄ】実施例１のバルク（Ｃｏ）ＭＯＦ−７４と比較した、２３°Ｃでの精製固体ペレットのＣＯ２およびＮ２等温線である。
【図４】例２で説明されるような、蛇皮様混合マトリックス膜に投じられるハイブリッド複合材料懸濁液とＭＡＴＲＩＭＩＤ（Ｒ）溶液の略図である。
【図５】蛇皮様混合マトリックス膜に投じられるハイブリッド複合材料懸濁液およびＭＡＴＲＩＭＩＤ（Ｒ）溶液の例２の混合マトリックス膜微細構造に対するＭＯＦ配合の影響を示す走査型電子顕微鏡（ＳＥＭ）分析概略図である。
【図６】図５の蛇皮様混合マトリックス膜の走査型電子顕微鏡／エネルギー分散型Ｘ線分光法（ＳＥＭ／ＥＤＳ）分析である。
【図７】図７ａは、（Ｃｏ）ＭＯＦ／ＴＥＮＡＸを含むフィルムと（Ｃｏ）ＭＯＦ／ＴＥＮＡＸを含まないフィルムとの比較を示す写真である。図７ｂは、ＭＯＦナノ結晶を示す（Ｃｏ）ＭＯＦ−７４／ＴＥＮＡＸフィルムの顕微鏡倍率を示す画像である。図７ｃは、ＭＯＦナノ結晶を示す（Ｃｏ）ＭＯＦ−７４／ＴＥＮＡＸフィルムの顕微鏡倍率を示す画像である。
【発明を実施するための形態】
【００１０】
本明細書に記載されているのは、ポリマー溶液中に懸濁した金属有機構造体（ＭＯＦ）を備える懸濁液を作製するための方法である。金属有機構造体懸濁液はまた、本開示において、コロイド懸濁液、コロイドインク、またはインクと呼ばれ得る。本明細書で使用される場合、これらの用語は交換可能である。一実施形態では、懸濁液は、ポリマー溶液中に懸濁したナノ結晶金属有機構造体を備え、ナノ結晶金属有機構造体は、０．５〜５．０ｎｍの範囲の平均直径を有するミクロ細孔を備える。懸濁液中で、ナノ結晶金属有機構造体は、非水性溶媒に溶解された第１のポリマー材料を備えるポリマー溶液中に実質的に均一に分散されている。
【００１１】
ポリマー溶液中に懸濁した金属有機構造体は、固相合成法を使用して形成され、この方法は、以下でより完全に説明される。固相合成法は、金属有機構造体ナノ結晶とメソポーラス材料（メソポーラスポリマーなど）との統合を改善するための、比較的安価で大規模で環境に優しい効率的な方法を提供する。固相合成法は、機械的に安定な、技術的に優れた、多機能のハイブリッド材料を提供する。
【００１２】
固相合成法は、ミクロ細孔を備えるナノ結晶金属有機構造体とメソ細孔を備えるメソポーラスポリマー材料とを備えるハイブリッド複合材料を生成する。ナノ結晶金属有機構造体は、ハイブリッド複合材料全体に均一に分散しており、メソポーラスポリマー材料のメソ細孔または空隙内にのみ実質的に存在する。好ましい実施形態では、ハイブリッド材料は、ハイブリッド複合材料の総重量に対して５〜５０％の範囲の金属有機構造体の重量パーセントを有する。
【００１３】
金属有機構造体の懸濁液を形成するために、ハイブリッド複合材料は、メソポーラスポリマー材料が可溶性である溶媒と接触する。ポリマー材料は溶媒に溶解され、こうしてナノ結晶金属有機構造体が実質的に均一に分散および懸濁したポリマー溶液を形成し、それによって金属有機構造体懸濁液を形成する。好ましい実施形態では、非水性液体は、ポリマー材料が可溶性であるが金属有機構造体は非溶性の有機溶媒である。こうして、ポリマー材料は溶解し、懸濁したＭＯＦの連続相として機能するポリマー溶液を形成する。有機溶媒は、ハイブリッド複合材料のポリマー材料を溶解可能であるべきであるため、有機溶媒は、ハイブリッド複合材料を形成するために使用されるポリマー材料に応じて変化する。有利には、市販の有機溶媒を通常使用して、金属有機構造体懸濁液を形成することが可能である。例示的な有機溶媒には、テトラヒドロフラン、メタノール、クロロホルム、ジクロロメタン、エタノール、Ｎ，Ｎ−ジメチルホルムアミド、アセトニトリル、アセトン、イソプロパノール、プロパノール、ブタノール、塩化メチレン（ＣＨ２Ｃｌ２）、トルエン、ジオキサンなどが含まれるが、これらに限定されない。有機溶媒は、１０〜３００ｍｇ／ｍＬの範囲の濃度、好ましくは２５〜２７５ｍｇ／ｍＬ、より好ましくは５０〜２５０ｍｇ／ｍＬ、最も好ましくは１００〜２００ｍｇ／ｍＬ、または最大３００ｍｇ／ｍＬ、好ましくは最大２００ｍｇ／ｍＬ、より好ましくは最大１７５ｍｇ／ｍＬ、最も好ましくは最大１５０ｍｇ／ｍＬを有し得る。好ましい実施形態では、接触は、最大８０°Ｃ、好ましくは１０〜８０°Ｃ、好ましくは１５〜６０°Ｃ、好ましくは２０〜４０°Ｃ、好ましくは２２〜３０°Ｃ、またはほぼ室温の温度で行われ、最大４８時間、好ましくは０．５〜３６時間、好ましくは１〜２４時間、好ましくは２〜１２時間、好ましくは２．５〜８時間、好ましくは３〜６時間の接触時間を有する。一実施形態では、金属有機構造体懸濁液を、メソポーラスポリマー材料とは異なる第２のポリマー材料を備える第２のポリマー溶液と接触させて、２つの別個のポリマー材料が存在する第２の金属有機構造体懸濁液を形成することができる。当業者は、金属有機構造体の最終仕様用途に適切かつ適正であるものとして、追加のポリマー材料を金属有機構造体に追加し得ることを理解されたい。例示的な適切なポリマー材料には、ポリエーテルブロックアミド（例えば、アルケマ社が販売するＰＥＢＡＸ（Ｒ））、ＰＰＥＥ、スルホン化ポリ（エーテルエーテルケトン）（ＳＰＥＥＫ）、６−ＦＤＡおよびコポリマー、ポリフッ化ビニリデン（ＰＶＤＦ）、固有ミクロ細孔性ポリマー（ＰＩＭ）、ポリジメチルシロキサン（ＰＤＭＳ）、ポリ酢酸ビニル（ＰＶＡｃ）、ポリエーテルイミド（たとえば、サウジ基礎産業公社製のＵｌｔｅｍ）、ポリ（フェロセン−ジメチルシラン）（ＰＦＳ）、ポリ（フェニレンオキシド）（ＰＰＯ）、ポリカプロラクトン（ＰＣＬ）、またはポリビニルブチラール（ＰＶＢ）が含まれる。
【００１４】
あるいは、金属有機構造体懸濁液を、メソポーラスポリマー材料が溶解された溶媒に可溶である第２のポリマー材料（溶液形態ではない）と接触させることができる。金属有機構造体は、１つの溶解ポリマー材料を備える連続相に実質的に均一に分散および懸濁するのと同じ方法で、２つ（またはそれ以上）の溶解ポリマー材料を含有する連続相に実質的に均一に分散および懸濁する。
【００１５】
上記のように、「固相」合成法を使用して、ハイブリッド複合材料、したがって金属有機構造体を製造する。固相合成法では、性質（シリカ、アルミナ、ゼオライト、炭素、ポリマーなど）、細孔構造（サイズ、細孔分布など）または表面機能（酸性、塩基性など）に関係なく、一連の市販のメソポーラス材料（ＭＰＭ）を使用してさまざまなＭＯＦ構造を均一に成長させることが可能である。ポリマーメソポーラス材料が主に本明細書に記載されているが、他のメソポーラス材料を使用され得ることを理解されたい。結晶化中に溶媒が存在しないと、結晶成長、サイズ、および移動度は、メソポーラス材料の空隙（細孔内）のみに制限される。固相結晶化法は、機械的に安定した、明確に画定され高度に設計された、多機能のハイブリッド複合材料を提供し得る。
【００１６】
固相合成法は、ＭＯＦ前駆体（酸型の代わりに金属塩と配位子塩）を含有する飽和水溶液の「多段階」含浸によって達成される、ＭＰＭ内のＭＯＦナノ結晶の高均一な配合を提供する。配位子塩溶液の最初の含浸とＭＰＭキャビティ内の金属塩溶液との間の酸性化ステップを実行して、溶液中の金属塩の添加時の速い重合速度による非多孔性配位ポリマーの形成を防止する。
【００１７】
固相合成法は、（ｉ）配合の有機配位子塩の水溶液をメソポーラス材料（ＭＰＭ）と接触させて、含浸メソポーラス塩材料を形成するステップと、（ｉｉ）含浸メソポーラス塩材料を酸性水溶液で処理して、含浸メソポーラス酸材料を形成するステップと、（ｉｉｉ）金属前駆体の水溶液を含浸メソポーラス酸材料と接触させて、含浸メソポーラス金属有機構造体前駆体を形成するステップと、（ｉｖ）溶媒の非存在下で含浸メソポーラス金属有機構造体前駆体を加熱するか、または含浸メソポーラス金属有機構造体前駆体を溶媒の非存在下で揮発性蒸気に曝露して、ハイブリッド材料を形成するステップと、を含み得、ここでハイブリッド材料はメソポーラス材料内に埋め込まれたナノ結晶金属有機構造体（ＭＯＦ）を備える。
【００１８】
最初のステップでは、有機配位子塩の水溶液を、含浸メソポーラス塩材料を形成するために、１０〜３００ｍｇ／ｍＬ、好ましくは２５〜２７５ｍｇ／ｍＬ、より好ましくは５０〜２５０ｍｇ／ｍＬの範囲の濃度で存在するメソポーラス材料（ＭＰＭ）と接触させることができる。例示的な塩には、アミンなどの、塩基性基の無機または有機酸塩、およびカルボン酸などの、アルカリまたは酸性基の有機塩が含まれるが、これらに限定されない。塩は、例えば、非毒性の無機または有機酸から形成された、従来の非毒性の塩または親化合物の第四級アンモニウム塩を含み得るが、これらに限定されない。カルボン酸含有配位子の塩は、リチウム、ナトリウム、カリウム、マグネシウム、追加のアルカリ金属などの陽イオンを含有し得る。塩はまた、例えば、非毒性の無機または有機酸から形成された、従来の非毒性の塩または親化合物の第四級アンモニウム塩を含み得るが、これらに限定されない。好ましい実施形態では、塩はアルカリ金属塩、最も好ましくはナトリウム塩である。好ましい実施形態では、接触は、最大８０°Ｃの温度で、より好ましくはほぼ室温で行われ、最大４８時間の接触時間を有する。いくつかの実施形態において、配位子（すなわち、酸形態；２，６−ジヒドロキシテレフタル酸）は、水または有機溶媒に溶解および含浸され得る。例示的な有機溶媒には、これらに限定されないが、メタノール、エタノール、テトラヒドロフラン、Ｎ，Ｎ−ジメチルホルムアミド、アセトニトリル、アセトンなどが含まれる。
【００１９】
第２のステップにおいて、１０〜３００ｍｇ／ｍＬ、好ましくは２５〜２７５ｍｇ／ｍＬ、より好ましくは５０〜２５０ｍｇ／ｍＬの範囲の濃度で存在する含浸メソポーラス塩材料を、濃度０．０５〜１０．０Ｍの酸性水溶液で処理して、含浸メソポーラス酸材料を形成することができる。ＨＣｌ、Ｈ２ＳＯ４、およびＨＮＯ３を含むがこれらに限定されない強酸が好ましいが、有機酸および弱酸（すなわち、酢酸）も処理に使用することができる。好ましい実施形態では、処理は、最大８０°Ｃの温度またはほぼ室温で実施され、最大４８時間の処理時間を有する。
【００２０】
第３のステップにおいて、１０〜３００ｍｇ／ｍＬ、好ましくは２５〜２７５ｍｇ／ｍＬ、より好ましくは５０〜２５０ｍｇ／ｍＬの範囲の濃度で存在する含浸メソポーラス酸材料を、含浸メソポーラス金属有機構造体前駆体を形成するための金属前駆体の水溶液と接触させることができる。好ましい実施形態では、接触は、最大８０°Ｃの温度またはほぼ室温で行われ、最大４８時間の接触時間を有する。
【００２１】
最終ステップでは、１０〜３００ｍｇ／ｍＬ、好ましくは２５〜２７５ｍｇ／ｍＬ、より好ましくは５０〜２５０ｍｇ／ｍＬの範囲の濃度で存在する、含浸メソポーラス金属有機構造体前駆体が、溶媒の非存在下で加熱されまたは揮発性蒸気（すなわち、メチルアミンなどのアミンまたはスチームなどの制御された水分）にさらされ、ハイブリッド複合材料、または以後ＭＯＦ／ＭＰＭと呼ばれるものを形成する。このステップでは、金属イオンは１つ以上の有機配位子、好ましくは多座有機配位子と配位結合を形成して、メソポーラス材料の細孔空間にナノ結晶金属有機構造体を形成する。好ましい実施形態では、加熱は、最大３００°Ｃ、好ましくは４０〜２５０°Ｃ、好ましくは６０〜２２０°Ｃ、好ましくは１００〜２００°Ｃ、好ましくは１２０〜１９０°Ｃの温度で行われ、最大６０時間、好ましくは１２〜４８時間、好ましくは２４〜３６時間の加熱時間を有する。好ましい実施形態では、蒸気への暴露は、最大８０°Ｃ、好ましくは１０〜８０°Ｃ、好ましくは１５〜６０°Ｃ、好ましくは２０〜４０°Ｃ、好ましくは２２〜３０°Ｃの温度、またはほぼ室温で行われ、最大４８時間、好ましくは６〜３６時間、好ましくは１２〜２４時間の加熱時間を有する。特定の実施形態において、メタノール、エタノール、テトラヒドロフラン、Ｎ，Ｎ−ジメチルホルムアミドなどを含むがこれらに限定されない特定の添加剤の触媒量を使用して、ハイブリッド材料内の結晶形成を促進し得る。
【００２２】
特定の実施形態では、ナノ結晶金属有機構造体は、メソポーラス材料のメソ細孔または空隙内にのみ実質的に存在し、メソポーラス材料のメソ細孔または空隙内に実質的に均一に分散している。本明細書で使用される場合、「配置される（ｄｉｓｐｏｓｅｄ  ｏｎ）」、「埋め込まれる（ｅｍｂｅｄｄｅｄ）」または「含浸される（ｉｍｐｒｅｇｎａｔｅｄ）」は、全体にわたって完全にまたは部分的に満たされ、飽和され、浸透され、および／または注入されることを表す。ナノ結晶ＭＯＦは、メソポーラス材料の細孔空間内に実質的に固定され得る。ナノ結晶ＭＯＦは、物理吸着または化学吸着およびそれらの混合など、任意の合理的な方法でメソポーラス材料に貼り付けられ得る。一実施形態では、メソポーラス材料の細孔空間の１０％超が、ナノ結晶ＭＯＦによって埋め込まれ、好ましくは１５％超、好ましくは２０％超、好ましくは２５％超、好ましくは３０％超、好ましくは３５％超、好ましくは４０％超、好ましくは４５％超、好ましくは５０％超、好ましくは５５％超、好ましくは６０％超、好ましくは６５％超、好ましくは７０％超、好ましくは７５％超、好ましくは８０％超、好ましくは８５％超、好ましくは９０％超、好ましくは９５％超、好ましくは９６％超、好ましくは９７％超、好ましくは９８％超、好ましくは９９％超が埋め込まれている。特定の実施形態では、ナノ結晶金属有機構造体は、実質的にメソポーラス材料のメソ細孔または空隙内にのみ存在し、メソポーラス材料のメソ細孔または空隙内に均一に分散し、好ましくはナノ結晶ＭＯＦの６０％超がメソポーラス材料の表面ではなく細孔空間に位置し、好ましくは７０％超、好ましくは７５％超、好ましくは８０％超、好ましくは８５％超、好ましくは９０％超、好ましくは９５％超、好ましくは９６％超、好ましくは９７％超、好ましくは９８％超、好ましくは９９％超である。本明細書で使用される場合、均一分散は、類似または同じ方法での分散を指し、均一な構造および組成を指し得る。好ましい実施形態では、ハイブリッド材料は、ＭＯＦ凝集体またはアモルファスＭＯＦ相を実質的に含まず、メソポーラス材料の細孔空間全体に均一に分散されたナノ結晶相としてＭＯＦ粒子を実質的に備える。
【００２３】
固相合成法は、含浸メソポーラス塩材料、含浸メソポーラス酸材料、含浸メソポーラス金属有機構造体前駆体、およびハイブリッド材料からなる群から選択される少なくとも１つを、真空下において、２５〜１６０°Ｃの範囲、好ましくは８５〜１５０°Ｃ、好ましくは９０〜１４０°Ｃ、好ましくは１００〜１３０°Ｃ、または１２０°Ｃの温度で、最大２４時間、好ましくは０．５〜１８時間、好ましくは１〜１２時間、好ましくは１．５〜６時間、または約２時間の乾燥時間で、乾燥させることをさらに含み得る。
【００２４】
この方法は、メタノールまたは他の極性プロトン性溶媒をリサイクルするソックスレーシステムで、ハイブリッド材料を蒸留水または他の極性プロトン性溶媒で洗浄し、ハイブリッド材料から水を抽出することをさらに含み得る。
【００２５】
さらに、この方法は、精製工程をさらに含み得る。精製ステップは、ハイブリッド複合材料に存在する望ましくない不純物または不溶性種を除去するか、または望ましいサイズまたは形状の範囲外にある金属有機構造体を除去し得る。精製ステップは、不純物を実質的に含まず、実質的に均一なサイズの金属有機構造体を有するハイブリッド複合材料を調製するのを助け得る。このようなハイブリッド複合材料は、高品質であり産業用途で望ましいと考えられている。さらに、高品質のハイブリッド複合材料は高品質の懸濁液をもたらし、これは産業用途でも望ましい。たとえば、工業用途の混合マトリックス高分子膜では、使用中に膜に沿ってピンホールが形成されるのを防ぐために、高品質のコロイドインクを使用する必要がある。
【００２６】
精製工程において、ハイブリッド複合材料は、１つ以上の溶媒を備える溶媒中に溶解され、濾過され、続いて、沈殿剤または複数の沈殿剤の組み合わせを使用して沈殿され得る。ハイブリッド複合材料は、それが可溶性である任意の溶媒または複数の溶媒の組み合わせで溶解され得る。例示的な溶媒には、テトラヒドロフラン、メタノール、クロロホルム、ジクロロメタン、エタノール、Ｎ，Ｎ−ジメチルホルムアミド、アセトニトリル、アセトンなどが含まれるが、これらに限定されない。溶媒は、１０〜３００ｍｇ／ｍＬ、好ましくは２５〜２７５ｍｇ／ｍＬ、より好ましくは５０〜２５０ｍｇ／ｍＬ、最も好ましくは１００〜２００ｍｇ／ｍＬ、または最大３００ｍｇ／ｍＬ、好ましくは最大２００ｍｇ／ｍＬ、より好ましくは最大１７５ｍｇ／ｍＬ、最も好ましくは最大１５０ｍｇ／ｍＬの範囲の濃度を有し得る。溶解は、最大８０°Ｃ、好ましくは１０〜８０°Ｃ、好ましくは１５〜６０°Ｃ、好ましくは２０〜４０°Ｃ、好ましくは２２〜３０°Ｃの温度、またはほぼ室温で行われ得、最大４８時間、好ましくは０．５〜３６時間、好ましくは１〜２４時間、好ましくは２〜１２時間、好ましくは２．５〜８時間、好ましくは３〜６時間の接触時間を有する。
【００２７】
次に、得られた溶液を濾過することができる。一般的なフィルタリング手法が適している。例えば、溶液は市販の濾紙を使用して濾過することができる。濾過された溶液は、精製されたハイブリッド複合材料を沈殿させるために沈殿剤と接触させることができる。例えば、濾過された溶液は、ハイブリッド複合材料を沈殿させるために、ハイブリッド複合材料が溶解された溶媒とは異なる有機液体と接触させることができる。当業者が理解するように、沈殿剤は、ハイブリッド複合材料の組成に基づいて変化するであろう。ハイブリッド複合材料は、沈殿を達成する適切な液体または液体の組み合わせを使用して沈殿させ得る。例示的な沈殿剤には、テトラヒドロフラン、メタノール、クロロホルム、ジクロロメタン、エタノール、Ｎ，Ｎ−ジメチルホルムアミド、アセトニトリル、アセトンなどが含まれるが、これらに限定されない。沈殿剤は、１０〜３００ｍｇ／ｍＬ、好ましくは２５〜２７５ｍｇ／ｍＬ、より好ましくは５０〜２５０ｍｇ／ｍＬ、最も好ましくは１００〜２００ｍｇ／ｍＬ、または最大３００ｍｇ／ｍＬ、好ましくは最大２００ｍｇ／ｍＬ、より好ましくは最大１７５ｍｇ／ｍＬ、最も好ましくは最大１５０ｍｇ／ｍＬの範囲の濃度を有し得る。沈殿は、最大８０°Ｃ、好ましくは１０〜８０°Ｃ、好ましくは１５〜６０°Ｃ、好ましくは２０〜４０°Ｃ、好ましくは２２〜３０°Ｃの温度、またはほぼ室温で行われ得、最大４８時間、好ましくは０．５〜３６時間、好ましくは１〜２４時間、好ましくは２〜１２時間、好ましくは２．５〜８時間、好ましくは３〜６時間の接触時間を有する。得られた固体ハイブリッド複合材料は、任意の適切な濾過技術を使用して濾過され得る。例えば、固体ハイブリッド複合材料は、濾過漏斗を使用して濾過され得る。
【００２８】
ハイブリッド複合材料で使用されるメソポーラス材料は、メソポーラス金属酸化物（酸化アルミニウム、酸化セリウム、酸化チタン、酸化ジルコニウム、酸化マグネシウムなど）、メソポーラスシリカ、メソポーラス炭素、メソポーラスポリマー、メソポーラスシリコアルミナ（ゼオライト）、メソポーラス有機シリカ、およびメソポーラスアルミノリン酸などからなる群から選択される少なくとも１つであり得る。より好ましい実施形態では、メソポーラス材料はメソポーラスポリマーである。例示的な適切なメソポーラスポリマーは、Ｔｅｎａｘ（Ｒ）、メソポーラスポリアクリルアミド、およびメソポーラスポリアクリロニトリルを含む。追加の例示的なメソポーラスポリマーは、参照により本明細書に援用される出版物“Ｄｅｓｉｇｎ  ａｎｄ  Ｐｒｅｐａｒａｔｉｏｎ  ｏｆ  Ｐｏｒｏｕｓ  Ｐｏｌｙｍｅｒｓ”，  Ｗｕ，  ｅｔ  ａｌ．，  Ｃｈｅｍ．  Ｒｅｖ．，  ２０１２，  １１２  （７），  ｐｐ  ３９５９-４０１５に記載のポリマーを含む。
【００２９】
前述のいずれかにかかわらず、メソポーラスポリマー材料は、本明細書に記載のメソ細孔および／またはマクロポアを有し、溶液を吸収することができる任意の適切なポリマー材料であり得る。本明細書で使用される場合、メソポーラス材料は、２〜５０ｎｍの直径を有する細孔を含有する材料を指し得る。好ましい実施形態では、メソポーラス材料は、１０％超、好ましくは２０％超、好ましくは２５％超、好ましくは３０％超、好ましくは３５％超、好ましくは４０％超の多孔率を有する。メソポーラス材料はまた、直径が５０〜５００ｎｍの間のより大きな細孔（すなわち、マクロ細孔）をも含有し得る。
【００３０】
有機配位子塩の有機配位子は、ポリカルボン酸配位子、アザヘテロ環配位子、およびそれらの誘導体からなる群から選択される少なくとも１つであり得る。本明細書で使用される場合、「配位子」は、１つの遷移金属または複数の遷移金属にそれぞれ結合する、単座または多座の化合物を指す。一般に、連結部分は、１〜２０個の炭素原子を備えるアルキルまたはシクロアルキル基、１〜５個のフェニル環を備えるアリール基、１〜２０個の炭素原子を有するアルキルまたはシクロアルキル基を備えるアルキルまたはアリールアミン、または１〜５個のフェニル環を備えるアリール基、に共有結合した下部構造を備え、連結クラスター（例えば、多座官能基）は下部構造に共有結合している。シクロアルキルまたはアリール下部構造は、環を構成するすべての炭素、または炭素と窒素、酸素、硫黄、ホウ素、リン、ケイ素および／またはアルミニウム原子との混合物のいずれかを含む１〜５個の環を備え得る。通常、連結部分は、共有結合した１つ以上のカルボン酸連結クラスターを有する部分構造を備える。
【００３１】
有機配位子塩の有機配位子は、テレフタレート、ベンゼン−１，３，５−トリカルボキシレート、２，５−ジオキシベンゼンジカルボキシレート、ビフェニル−４，４´−ジカルボキシレートおよびその誘導体からなる群から選択される少なくとも１つであり得る。別の好ましい実施形態において、有機配位子塩の有機配位子は、イミダゾリド、ピリミジン−アゾレート、トリアゾレート、テトラゾレートおよびそれらの誘導体からなる群から選択される少なくとも１つである。追加の適切な例示的な配位子には、二座カルボン酸塩（すなわち、シュウ酸、マロン酸、コハク酸、グルタル酸、フタル酸、イソフタル酸、テレフタル酸）、三座カルボン酸塩（すなわち、クエン酸、トリメシン酸）、アゾール（すなわち、１，２，３−トリアゾール、ピロジアゾール）、スクアリン酸およびそれらの混合物が含まれるが、これらに限定されない。
【００３２】
金属前駆体の金属は、Ｍｇ、Ｖ、Ｃｒ、Ｍｏ、Ｚｒ、Ｈｆ、Ｍｎ、Ｆｅ、Ｃｏ、Ｃｕ、Ｎｉ、Ｚｎ、Ｒｕ、Ａｌ、およびＧａからなる群から選択される少なくとも１つの遷移金属であり得る。本明細書で使用される場合、「金属イオン」は、元素の周期表の第Ｉａ族、第ＩＩａ族、第ＩＩＩａ族、第ＩＶａ族から第ＶＩＩＩａ族、および第ＩＢ族から第ＶＩｂ族の元素からなる群から選択される。特定の他の実施形態では、金属前駆体は、金属酸化物のクラスターを備え得る。金属前駆体の金属は、得られる金属有機構造体が使用される最終使用用途に基づいて選択的に選択され得る。
【００３３】
好ましい実施形態では、金属有機構造体は、ＭＩＬ-１０１、ＭＩＬ?１００、ＭＩＬ-５３、ＭＯＦ-７４、ＵｉＯ-６６、ＵｉＯ-６７、ＺＩＦ-８、ＺＩＦ、ＨＫＵＳＴ-１、Ｍ２（ｄｏｂｐｄｃ）、ＮＵ−１０００、ＰＣＮ−２２２、ＰＣＮ−２２４、およびそれらの誘導体からなる群から選択される少なくとも１つである。本明細書で使用される場合、金属有機構造体は、一次元、二次元、または三次元構造を形成するために有機配位子に配位された、多孔性の特別な特徴を有する金属イオンまたはクラスターからなる化合物を指し得る。より正式には、金属有機構造体は、潜在的空孔を含む有機配位子との配位ネットワークである。好ましい実施形態では、ナノ結晶ＭＯＦは、１０％超、好ましくは２０％超、好ましくは２５％超、好ましくは３０％超、好ましくは３５％超、好ましくは４０％超の多孔率を有する。
【００３４】
ＭＯＦは、金属イオンまたは金属イオンのクラスターと、しばしばリンカーと呼ばれる有機分子との、２つの主要な要素で構成されている。この有機単位は、通常、一価、二価、三価、または四価の配位子である。金属およびリンカーの選択により、ＭＯＦの構造と特性が決まる。たとえば、好ましい金属の配位は、金属に結合し得る配位子の数と方向とを決定することにより、細孔のサイズと形状に影響を与える。
【００３５】
好ましい実施形態では、ハイブリッド材料は、ハイブリッド材料の総重量に対して５〜５０％の範囲、好ましくは１５〜４５％、好ましくは２５〜４０％、好ましくは３０〜３５％、または少なくとも２０％、好ましくは少なくとも２５％、好ましくは少なくとも３０％、好ましくは少なくとも３５％、好ましくは少なくとも４０％、好ましくは少なくとも４５％の重量パーセントの金属有機構造体を有する。
【００３６】
好ましい実施形態では、ハイブリッド材料は、２〜５０ｎｍ、好ましくは４〜４５ｎｍ、好ましくは６〜４０ｎｍの範囲の平均直径を有するメソ細孔と、０．５〜５．０ｎｍ、好ましくは１．０〜４．５ｎｍ、好ましくは２．０〜４．０ｎｍの範囲の平均直径を有するミクロ細孔とを備える。好ましい実施形態では、メソ細孔、ミクロ細孔、またはその両方は、変動係数が１０％未満、好ましくは８％未満、好ましくは６％未満、好ましくは５％未満、好ましくは４％未満、好ましくは３％未満の単分散である。好ましい実施形態では、ハイブリッド材料は、１０％超、好ましくは２０％超、好ましくは２５％超、好ましくは３０％超、好ましくは３５％超、好ましくは４０％超の多孔率を有する。好ましい実施形態では、ハイブリッド材料は、むきだしのメソポーラス材料と比較して減少したメソ多孔性を有し、むきだしのメソポーラス材料と比較して大きなミクロ多孔性を有する。
【００３７】
好ましい実施形態では、ナノ結晶金属有機構造体は、２００ｎｍ未満、好ましくは１００ｎｍ未満、好ましくは７０ｎｍ未満、好ましくは４０ｎｍ未満の平均最長直線寸法を有する。ナノ結晶金属有機構造体は、５〜１００  ｎｍの範囲、より好ましくは５〜５０ｎｍの範囲の平均直径を有し得る。
【００３８】
好ましい実施形態では、ハイブリッド材料は、１０〜１２００ｍ２／ｇまたは少なくとも４００ｍ２／ｇの範囲の表面積を有する。好ましい実施形態では、ハイブリッド材料は、含浸メソポーラス塩材料の表面積の１０５〜５００％の範囲の表面積を有し、好ましくは、含浸メソポーラス塩材料の表面積の１５０〜４５０％、好ましくは１７５〜４００％、好ましくは２００〜３５０％、好ましくは、２２５〜３５０％を有する。好ましい実施形態では、ハイブリッド材料は、むきだしのメソポーラス材料の表面積の１２５〜５００％、好ましくはむきだしのメソポーラス材料の表面積の１５０〜４５０％、好ましくは１７５〜４００％、好ましくは２００〜３５０％、好ましくは２２５−３５０％の範囲の表面積を有する。好ましい実施形態では、ハイブリッド材料は、１００〜５００μｍの平均最長直線寸法を有する。
【００３９】
ハイブリッド材料は、メソ細孔を備えるメソポーラス材料と、ミクロ細孔を備えるナノ結晶金属有機構造体とを備え得、ナノ結晶金属有機構造体は、均一に分散され、メソポーラス材料のメソ細孔または空隙内に実質的に存在し、ここでハイブリッド材料は、ハイブリッド材料の総重量に対して５〜５０％の範囲の重量パーセントの金属有機構造体を有する。
【００４０】
ハイブリッド材料は、ガス吸着剤の調製に使用し得る。ハイブリッド材料を備えるガス吸着剤は、ガス吸着剤を少なくとも１つのガスと接触させることを含む、少なくとも１つのガスを吸着、分離、貯蔵、または隔離する方法において使用され得、ここで、少なくとも１つのガスは、水素（Ｈ２）、硫化水素（Ｈ２Ｓ）、二酸化硫黄（ＳＯ２）、メタン（ＣＨ４）、酸素（Ｏ２）、キセノン（Ｘｅ）、クリプトン（Ｋｒ）、二酸化炭素（ＣＯ２）からなる群から選択される。ガス吸着剤は、混合マトリックス膜、例えば、ポリマー混合マトリックス膜の形態であり得る。金属有機構造体の懸濁液は、市販の高分子膜へのポリマー添加剤として使用して、市販の膜の性能を改善するのに特に適している。例えば、以下の実施例に示されるように、本明細書に記載の金属有機構造体の懸濁液を混合マトリックス膜に添加して、混合マトリックス膜の透過率および選択性を改善することができる。
【００４１】
一実施形態では、ガス吸着剤は、ナノ結晶金属有機構造体を備える高分子膜および第１のポリマー材料と第２のポリマー材料とを備えるポリマーマトリックスであり得、ナノ結晶金属有機構造体は、マトリックス全体に実質的に均一に分散している。金属有機構造体は、０．５〜５．０ｎｍの範囲の平均直径を有するミクロ細孔を備える。高分子膜は、最大３０重量％のナノ結晶金属有機構造体、または１〜３０重量％のナノ結晶金属有機構造体の濃度範囲、好ましくは３〜８重量％の範囲のナノ結晶金属有機構造体を備え得る。
【００４２】
高分子膜はさまざまな厚さを有する。適切な厚さは、最終用途の用途に基づいて決定される。一部の用途では、従来の方法で製造された金属有機構造体では達成が困難であった比較的薄い厚さ寸法（たとえば、１０〜２００ミクロン）が求められる。しかしながら、現在記載されている方法は、金属有機構造体の非常に小さい寸法（例えば、５ｎｍ〜２５ｎｍ）を達成することができ、したがって、金属有機構造体を含有する非常に薄い高分子膜の製造を有利に可能にする。本発明の一実施形態による高分子膜は、１０〜２００ミクロンの厚さ、より好ましくは１０〜６０ミクロンの厚さを有し得るか、または１００ミクロンの最大厚さを有し得る。
【００４３】
ハイブリッド材料は、液体／ガスクロマトグラフィの方法で使用され得る。例示的なタイプのクロマトグラフィ法には、高速液体クロマトグラフィ（ＨＰＬＣ）、キラルクロマトグラフィ、ガスクロマトグラフィなどが含まれるが、これらに限定されない。ハイブリッド材料は、有害なガスおよび蒸気の検知、捕捉、および触媒分解の用途に使用され得る。
【実施例】
【００４４】
（実施例）
【００４５】
（実施例１）
【００４６】
以下は、得られたハイブリッド複合材料の精製と懸濁とを含む、固相合成法を示す例である。
【００４７】
金属有機構造体として（Ｃｏ）ＭＯＦ−７４、メソポーラスポリマー材料としてＴＥＮＡＸ（Ｒ）を備えるハイブリッド複合材料を、メソポーラスポリマーＴＥＮＡＸ（Ｒ）（８０−１００メッシュおよび０．５μｍ固体ペレット）上で事前に１２０°Ｃで一晩排気した、Ｃｏ前駆体（Ｃｏ（ＮＯ３）２）および有機配位子（２，５−ジヒドロキシテレフタル酸）を含有するテトラヒドロフラン（ＴＨＦ）とメタノール（ＭｅＯＨ）との等量溶液に含浸させることによって調製した。ＴＥＮＡＸはＢＵＣＨＥＭＢＶから市販されている。ＴＥＮＡＸ（Ｒ）ポリマーはクロロホルム（ＣＨＣｌ３）やＴＨＦなどの特定の有機溶媒に非常に溶けやすいが、ＭｅＯＨには完全に溶けないため、ＴＨＦ−ＭｅＯＨの溶媒混合物を含浸に使用した。得られた含浸固体をロータリーエバポレーター内で４０°Ｃで排気し、管状反応器にロードし、そこでトリエチルアミン蒸気を含むＮ２ストリームに流動化ハイブリッド複合材料前駆体を曝露して、高速ＭＯＦ結晶化（例えば、数分）を促進した。得られたワイン色の固体を、ソックスレー抽出器でＭｅＯＨと共に一晩洗浄した。
【００４８】
得られたハイブリッド複合材料ペレットは、クロロホルムへの溶解、濾過、およびその後のＭｅＯＨの添加による沈殿によって精製され、ＴＥＮＡＸ（Ｒ）ペレットに由来する少量の不溶性種と、固相合成中にＴＥＮＡＸ（Ｒ）の外面に形成された付随するより大きなＭＯＦ粒子のごく一部が除去された。図１から６は、得られた（Ｃｏ）ＭＯＦ−７４／ＴＥＮＡＸ固体ペレットの特性情報を示す。
【００４９】
図１は、ハイブリッド複合材料の固体ペレットとそれに続く懸濁液の固相合成の概略図である。図２ａ、２ｂ、および２ｃは、さまざまな形式のハイブリッド複合材料の写真と電子顕微鏡画像である。（２ａ）合成されたままの固体ペレット（ＳＥＭ）、（２ｂ）精製された固体ペレット（ＳＥＭ）、および（２ｃ）懸濁液体（Ｃｏ）ＭＯＦ−７４（ＴＥＭ）である。
【００５０】
図２ａに示すように、合成されたままの固体ペレットは、精製前は、非規則的なメソポーラスＴＥＮＡＸ（Ｒ）ペレットの多孔質表面内に分散した典型的な棒状（Ｃｏ）ＭＯＦ−７４ナノ結晶（平均サイズ６５ｘ２００ｎｍ）である。精製すると、固体ハイブリッド複合材料は、ＭＯＦナノ結晶を埋め込んだ単分散ＴＥＮＡＸ（Ｒ）球体を備える（図２ｂ）。球形粒子サイズは、精製ステップで使用されるＭｅＯＨ：ＣＨＣｌ３比を制御することによって調整され得る。
【００５１】
精製されたハイブリッド複合材料ペレットを、ＣＨＣｌ３（最大１５０ｍｇ／ｍＬ）に溶解することにより、コロイドインクに変換した。Ｃｕグリッド上に堆積したコロイドインクの透過型電子顕微鏡（ＴＥＭ）分析により、合成されたままのハイブリッド複合材料ペレットに見られるような棒状のＭＯＦナノ結晶、および事前にメソポーラスＴＥＮＡＸ（Ｒ）ペレットの内部に存在する小さな空洞内に閉じ込められていたより小さなＭＯＦナノ結晶を視覚化することが可能である（図２ａ）。ハイブリッド複合材料のエネルギー分散型Ｘ線分光法（ＥＤＳ）分析により、ペレットに沿って単分散したＣｏの存在が立証された。
【００５２】
図３は、例示的なハイブリッド複合材料の特性情報を示している。図は、３（ｂ）ＸＲＤ、３（ｃ）ＦＴＩＲ分析、および３（ａ）バルク（Ｃｏ）ＭＯＦ−７４およびむきだしのＴＥＮＡＸ（Ｒ）と比較した精製前後のペレットのＮ２吸着等温線（挿入図：Ｘ軸での細孔径（ｎｍ）および細孔容積（ｃｍ３／ｇ．ｎｍ））である。Ｆｉｇｕｒｅ  ３（ｄ）  ａｒｅ  ＣＯ２  ａｎｄ  Ｎ２  ａｄｓｏｒｐｔｉｏｎ  ｉｓｏｔｈｅｒｍｓ  ｆｏｒ  ｐｕｒｉｆｉｅｄ  ｐｅｌｌｅｔｓ  ａｔ  ２３  °Ｃ  ｃｏｍｐａｒｅｄ  ｔｏ  ｂｕｌｋ  （Ｃｏ）ＭＯＦ−７４．図３（ｄ）は、バルク（Ｃｏ）ＭＯＦ−７４と比較した２３°Ｃでの精製ペレットのＣＯ２およびＮ２吸着等温線である。
【００５３】
図３に示すように、（Ｃｏ）ＭＯＦ−７４／ＴＥＮＡＸ（Ｒ）のＸＲＤおよびＦＴＩＲ分析により、精製前後のＴＥＮＡＸマトリックス内にＭＯＦが存在することが立証される。メソポーラスＴＥＮＡＸ（Ｒ）ペレットに対応する回折ピークは精製時に消失し、これによりＴＥＮＡＸ（Ｒ）の元の結晶化度が失われるため、ＭＯＦ−７４結晶相に起因する回折ピークがより明確に示される（図３ｂ）。ＦＴＩＲ分析は、ＴＥＮＡＸ（Ｒ）またはＭＯＦのいずれかに起因する重複信号を示している。Ｎ２吸着等温線は、ＭＯＦに起因するミクロ多孔性とＴＥＮＡＸ（Ｒ）ペレットに対応するメソ多孔性との両方の併存を明らかにしながら、合成されたままのハイブリッドペレットのハイブリッド性を明らかにする。ＴＥＮＡＸ（Ｒ）の多孔質構造は精製時に完全に失われるが、ＭＯＦナノ結晶のミクロ多孔性は損なわれない。
【００５４】
特定の表面積の減少は、上記のように、精製によって付随する、より大きなＭＯＦ粒子の除去に起因する。ＭＯＦ一次元チャネルの部分的な閉塞は、顕著なミクロ細孔容積の見かけ上の喪失によって示唆される。それにもかかわらず、２３°Ｃで実行されたＣＯ２等温線分析は、Ｃｏオープンメタルサイトの接触しやすさを裏付け、これは、蛍光Ｘ線（ＸＲＦ）によって測定された１４ｗｔ％のＣｏ含有量によると、バルク（Ｃｏ）ＭＯＦ−７４（０．８ｍｏｌ  ＣＯ２／ｍｏｌ  ｏｆ  Ｃｏ）で測定されたものと同じとなった。これにより、ポリマーとＭＯＦとの密接な接触が保証され、ハイブリッド複合材料の懸濁液を混合マトリックス膜に統合してＣＯ２を分離する際に、ＣＯ２とＮ２の選択的吸着を強化できる（図３ｄ）。
【００５５】
有利なことに、ハイブリッド複合材料の固体ペレットは、粒子サイズとＭＯＦ配合とを正確に制御できるため、優れた加工性を示し、これにより、追加の処理を必要とせずに、従来のポリマー産業用途でＭＯＦを使用できる。ハイブリッド複合材料の固体ペレットは、使用するメソポーラスポリマーの固有の物理化学的特性に応じて、溶解、押し出し、または溶融することができる。したがって、従来のポリマー添加剤で通常行われているように、直接統合することができる。同様に、ハイブリッド複合材料インクは、ハイブリッド材料ペレットを有機溶媒に溶解するだけで簡単に調製できるため、膜、コーティング、３Ｄ印刷インク、フィルム、テキスタイルなどのポリマーインクを含む技術に完全に統合できる。さらに、流動化ＭＯＦ／メソポーラス材料の大規模（例：４ｋｇ）固相合成が近年我々のグループによって実証され、流動化ハイブリッド材料固体ペレットの工業規模の製造に向けた実行可能性が保証されている。
【００５６】
（例２）
【００５７】
以下は、ガス分離のために混合マトリックス膜中でハイブリッド複合材料インクを使用する例である。
【００５８】
この例に示すように、ハイブリッド複合材料インクは、混合マトリックス膜の添加剤として使用できる。この例では、それらを使用すると、２相の蛇皮様微細構造を示しながら、非常に低いＭＯＦ濃度（１〜７  ｗｔ．％の範囲）で高いＣＯ２／Ｎ２分離選択性（最大１７０）が得られる。
【００５９】
図４は、蛇皮様混合マトリックス膜に投じられるハイブリッド複合材料インクとＭＡＴＲＩＭＩＤ溶液の概略図を示している。図５は、混合マトリックス膜の微細構造に対するＭＯＦ配合の影響を示すＳＥＭ分析を示している。微細構造は、ＭＯＦ、メソポーラスポリマー、ポリマーマトリックスの３つの成分の濃度を選択することにより、単相ナノ構造に調整できる。図６は、混合マトリックス膜の微細構造を形成する３つの異なる成分（ＭＯＦ、ＴＥＮＡＸ（Ｒ）、およびＭＡＴＲＩＭＩＤ（Ｒ））のＳＥＭ／ＥＤＳ分析を示している。
【００６０】
混合マトリックス膜の活性添加剤としてのハイブリッド複合材料インクの使用は、単一のステップで、ＭＯＦ粒子のナノメートルサイズ、ＭＯＦ粒子の良好な分散および良好なＭＯＦ−ポリマー界面の互換性混合マトリックス膜の確立された要件の３つに対応する。ハイブリッド複合材料インクの使用は、添加剤の使用、合成後の修飾ステップ、その場での調整、大量の有毒溶媒または面倒な精製ステップを必要とする、バルクまたは自立型ＭＯＦを使用する他の報告された方法とは対照的に、混合マトリックス材料の微細構造に対する追加の制御と理解をも提供する。ハイブリッド複合材料インクを従来のポリマーマトリックスに統合すると、煙道ガスからのＣＯ２分離の性能が大幅に向上する、蛇皮様微細構造を有する混合マトリックス膜が得られる。
【００６１】
ここで、例示的なハイブリッド複合材料を、さまざまな濃度でＭＡＴＲＩＭＩＤ（Ｒ）５２１８ポリマーと組み合わせた。ＭＡＴＲＩＭＩＤ（Ｒ）５２１８は可溶性熱可塑性ポリイミドである。表１に示す結果では、ＭＯＦとして（Ｃｏ）ＭＯＦ−７４を使用したハイブリッド複合材料を、メソポーラスポリマーとしてＴｅｎａｘ（Ｒ）とともに使用した。表１に、コードｘＫｙＭ（ｘ＝膜へのハイブリッド複合材料の配合（ｗｔ．％）、ｙ＝膜へのＭＯＦ配合（ｗｔ．％））を使用した、混合マトリックス膜の例を示す。透過率はｂａｒｒｅｒａ（ｇ  ｃｍ  ｓ−１  ｃｍ−２  ｂａｒ）で示される。例示的な混合マトリックス膜は、次のように調製された：１２〜１４重量％の２つの成分の対応する固体混合物（精製されたハイブリッド複合材料（（Ｃｏ）ＭＯＦ−７４／Ｔｅｎａｘ（Ｒ））および指定された比率のＭａｔｒｉｍｉｄ、表１を参照のこと）をＣＨＣｌ３中に含有するインクを撹拌して、固体成分を完全に分散させた。ハイブリッド複合材料添加剤のコロイド性質により、十分に分散したインクが数分で形成された。ＭＯＦ添加剤で形成されたインクは、ＭＯＦを含まないポリマーインクと比較して、超音波処理時に気泡を示さなかった。気泡は通常、投入時に得られる膜にピンホールを形成することを理解されたい。粘性のあるインクを平らな面に注ぎ、ドクターブレードナイフでフィルムの形にした。溶媒を、最初に室温で３０分間の自然対流、続いて１２０°Ｃで１時間の真空下での処理によって、蒸発によって膜から除去した。
【００６２】
【表１】
2021523823.tif 000003
【００６３】
表２に示す結果では、異なるＭＯＦナノ結晶を使用したハイブリッド複合材料を、ＭＯＦを使用しなかった混合マトリックス材料（ＭＭＭ）と比較した。次のＭＯＦ：（Ｃｏ）ＭＯＦ−７４、（Ｃｏ）ＺＩＦ−６７、（Ｚｒ）ＵｉＯ−６６（ＮＨ２）、および（Ｚｎ）ＺＩＦ−８をテストした。ＭＯＦを含むＭＭＭの場合、ＭＭＭには２５ｗｔ％のハイブリッド複合材料インクと７５ｗｔ％のＭＡＴＲＩＭＩＤ（Ｒ）５２１８とが含まれていた。表２では、ハイブリッド複合材料インクに含まれる金属はＸＲＦによって測定され、ハイブリッド複合材料インクに含まれるＭＯＦはＭＯＦ分子式から計算され、ＭＯＦ配合見出しはＭＭＭでのＭＯＦ配合を示している。
【００６４】
【表２】
2021523823.tif 000004
【００６５】
（例３）
【００６６】
以下は、食品包装用のフィルムにハイブリッド複合材料インクを使用する例である。
【００６７】
この例では、１０ｗｔ．％の（Ｃｏ）ＭＯＦ−７４／Ｔｅｎａｘ（Ｒ）がポリビニルブチラール（ＰＶＢ）およびポリカプロラクトン（ＰＣＬ）フィルムに組み込まれた。フィルムは、食品包装用途で正常に使用された。図７ａ、７ｂ、および７ｃは、食品包装の用途を示している。図７ａは、（Ｃｏ）ＭＯＦ−７４／Ｔｅｎａｘ（Ｒ）を備えるフィルムと、例示的なハイブリッド複合材料インクを備えないフィルムとの間の比較を示す写真である。上記に見られるように、例示的なハイブリッド複合材料インクを備えるフィルムは、例示的なハイブリッド複合材料インクを含有しないものと同様に機能した。図７ｂおよび７ｃは、ＭＯＦナノ結晶を示す（Ｃｏ）ＭＯＦ−７４／ＴＥＮＡＸフィルムの顕微鏡倍率である。
【００６８】
上記の教示を考慮して、本開示の多数の修正および変更が可能である。添付の特許請求の範囲内で、本明細書に具体的に記載されている以外の方法で開示を実施し得ることを理解されたい。
【００６９】
上記の説明は、例示的な実施形態および例を代表するものにすぎないことを理解されたい。読者の便宜のために、上記の説明は、すべての可能な実施形態の限られた数の代表的な例、本開示の原理を教える例に焦点を合わせている。説明は、すべての可能なバリエーション、または記述されたそれらのバリエーションの組み合わせさえも、網羅的に列挙しようとはしていない。その代替の実施形態は、本開示の特定の部分について提示されていない可能性があり、またはさらに説明されていない代替の実施形態が一部について利用可能である可能性があることは、それらの代替の実施形態の免責事項と見なされるべきではない。当業者は、それらの説明されていない実施形態の多くが、本開示の原理の適用の違いではなく、技術および材料の違いを伴うことを理解するであろう。したがって、本開示は、以下の特許請求の範囲および同等物に記載される範囲未満に限定されることを意図するものではない。
【図１】
2021523823.tif 000005
【図２ａ】
2021523823.tif 000006
【図２ｂ】
2021523823.tif 000007
【図２ｃ】
2021523823.tif 000008
【図３ａ】
2021523823.tif 000009
【図３ｂ】
2021523823.tif 000010
【図３ｃ】
2021523823.tif 000011
【図３ｄ】
2021523823.tif 000012
【図４】
2021523823.tif 000013
【図５】
2021523823.tif 000014
【図６】
2021523823.tif 000015
【図７】
2021523823.tif 000016
【手続補正書】
【提出日】令和3年1月6日(2021.1.6)
【手続補正１】
【補正対象書類名】特許請求の範囲
【補正対象項目名】全文
【補正方法】変更
【補正の内容】
【特許請求の範囲】
【請求項１】
金属有機構造体懸濁液を作製するための方法であって、
ミクロ細孔を備えるナノ結晶金属有機構造体と、メソ細孔を備えるメソポーラスポリマ
ー材料とを備える、ハイブリッド材料を提供するステップと、ここで、前記ナノ結晶金属
有機構造体は均一に分散しており、前記メソポーラスポリマー材料の前記メソ細孔または
空隙内にのみ実質的に存在し、前記ハイブリッド材料は、前記ハイブリッド材料の総重量
に対して５〜５０％の範囲の重量パーセントの前記金属有機構造体を有し、
前記ハイブリッド材料を前記メソポーラスポリマー材料が溶解する溶媒と接触させるこ
とにより、前記ナノ結晶金属有機構造体が実質的に均一に分散および懸濁したポリマー溶
液を形成するステップと、
を含む、方法。
【請求項２】
第２のポリマー材料の溶液を提供するステップと、
前記金属有機構造体懸濁液を前記第２のポリマー溶液と組み合わせて、第２の金属有機構造体懸濁液を形成するステップと、
を備える、請求項１に記載の方法。
【請求項３】
前記金属有機構造体は、Ｍｇ、Ｖ、Ｃｒ、Ｍｏ、Ｚｒ、Ｈｆ、Ｍｎ、Ｆｅ、Ｃｏ、Ｃｕ
、Ｎｉ、Ｚｎ、Ｒｕ、Ａｌ、およびＧａからなる群から選択される少なくとも１つの金属
を備える、請求項１〜２のいずれか一項に記載の方法。
【請求項４】
前記金属有機構造体は、ＭＩＬ−１０１、ＭＩＬ−１００、ＭＩＬ−５３、ＭＯＦ−７
４、ＵｉＯ−６６、ＵｉＯ−６７、ＺＩＦ−８、ＺＩＦ、ＨＫＵＳＴ−１、Ｍ２（ｄｏｂ
ｐｄｃ）、ＮＵ−１０００、ＰＣＮ−２２２、ＰＣＮ−２２４、およびそれらの誘導体か
らなる群から選択される少なくとも１つである、請求項１〜２のいずれか一項に記載の方
法。
【請求項５】
前記ミクロ細孔は、０．５〜５．０ｎｍの範囲の平均直径を有する、請求項１〜２のい
ずれか一項に記載の方法。
【請求項６】
前記ハイブリッド材料は、２〜５０ｎｍの範囲の平均直径を有するメソ細孔および０．
５〜５．０ｎｍの範囲の平均直径を有するミクロ細孔を備える、請求項１〜２のいずれか
一項に記載の方法。
【請求項７】
前記メソ細孔、前記ミクロ細孔、またはその両方は、単分散であり、変動係数が１０％
未満である、請求項１〜２のいずれか一項に記載の方法。
【請求項８】
前記ナノ結晶金属有機構造体は、２００ｎｍ未満の平均最長直線寸法を有する、請求項
１〜２のいずれか一項に記載の方法。
【請求項９】
前記ハイブリッド材料は、１０〜１２００ｍ２／ｇの範囲の表面積を有する、請求項１
〜２のいずれか一項に記載の方法。
【請求項１０】
前記ハイブリッド材料は、１００〜５００μｍの平均最長直線寸法を有する、請求項１
〜２のいずれか一項に記載の方法。
【請求項１１】
前記ポリマー材料は、Ｔｅｎａｘ（登録商標）、メソポーラスポリアクリルアミド、ま
たはメソポーラスポリアクリロニトリルを備える、請求項１〜２のいずれか一項に記載の
方法。
【請求項１２】
前記溶媒は、有機溶媒を備える、請求項１〜２のいずれか一項に記載の方法。
【請求項１３】
前記有機溶媒は、アセトン、メタノール、エタノール、イソプロパノール、プロパノー
ル、ブタノール、アセトニトリル、ＴＨＦ、ＤＭＦ、ＣＨＣｌ３、ＣＨ２Ｃｌ２、トルエ
ン、またはジオキサンを備える、請求項１２に記載の方法。
【請求項１４】
前記ハイブリッド材料を前記溶媒と接触させる前に、精製することをさらに備える、請
求項１〜２のいずれか一項に記載の方法。
【請求項１５】
精製は、
前記ハイブリッド材料を溶媒に溶解するステップと、
前記得られた溶液を濾過するステップと、
前記濾過された溶液から精製されたハイブリッド材料を沈殿させるステップと、
を含む、請求項１４に記載の方法。
【請求項１６】
ポリマー溶液に懸濁したナノ結晶金属有機構造体を備える懸濁液であって、ここで、前
記ナノ結晶金属有機構造体は、０．５〜５ｎｍの範囲の平均直径を有するミクロ細孔を備
え、ここで、前記ナノ結晶金属有機構造体は、非水性溶媒に溶解された第１のポリマー材
料を備えるポリマー溶液中に実質的に均一に分散されている、懸濁液。
【請求項１７】
前記ミクロ細孔は、１０％未満の変動係数を有する、請求項１６に記載の金属有機構造
体懸濁液。
【請求項１８】
前記ナノ結晶金属有機構造体は、２００ｎｍ未満の平均最長直線寸法を有する、請求項
１６〜１７のいずれか一項に記載の金属有機構造体懸濁液。
【請求項１９】
前記ナノ結晶金属有機構造体は、５〜１００ｎｍの範囲の平均直径を有する、請求項１
６〜１７のいずれか一項に記載の金属有機構造体懸濁液。
【請求項２０】
前記ナノ結晶金属有機構造体は、５〜５０ｎｍの範囲の平均直径を有する、請求項１９
に記載の金属有機構造体懸濁液。
【請求項２１】
前記金属有機構造体は、Ｍｇ、Ｖ、Ｃｒ、Ｍｏ、Ｚｒ、Ｈｆ、Ｍｎ、Ｆｅ、Ｃｏ、Ｃｕ
、Ｎｉ、Ｚｎ、Ｒｕ、Ａｌ、およびＧａからなる群から選択される少なくとも１つの金属
を備える、請求項１６〜１７のいずれか一項に記載の金属有機構造体懸濁液。
【請求項２２】
前記金属有機構造体は、ＭＩＬ−１０１、ＭＩＬ−１００、ＭＩＬ−５３、ＭＯＦ−７
４、ＵｉＯ−６６、ＵｉＯ−６７、ＺＩＦ−８、ＺＩＦ、ＨＫＵＳＴ−１、Ｍ２（ｄｏｂ
ｐｄｃ）、ＮＵ−１０００、ＰＣＮ−２２２、ＰＣＮ−２２４、およびそれらの誘導体か
らなる群から選択される少なくとも１つである、請求項１６〜１７のいずれか一項に記載
の懸濁液。
【請求項２３】
前記ポリマー溶液は、第２のポリマー材料をさらに備える、請求項１６〜１７のいずれ
か一項に記載の金属有機構造体懸濁液。
【請求項２４】
前記第２のポリマー材料は、ＰＥＢＡＸ、ＰＰＥＥ、ＳＰＥＥＫ、６−ＦＤＡまたはコ
ポリマー、ＰＶＤＦ、ＰＩＭ、ＰＤＭＳ、ＰＶＡｃ、Ｕｌｔｅｍ、ＰＦＳ、ＰＣＬ、ＰＶ
ＢまたはＰＰＯを備える、請求項２３に記載の懸濁液。
【請求項２５】
前記ポリマー溶液は、第２の非水性溶媒をさらに備える、請求項２３に記載の懸濁液。
【請求項２６】
前記第２の非水溶媒は、アセトン、メタノール、エタノール、イソプロパノール、プロ
パノール、ブタノール、アセトニトリル、ＴＨＦ、ＤＭＦ、ＣＨＣｌ３、ＣＨ２Ｃｌ２、
トルエン、またはジオキサンを備える、請求項２５に記載の懸濁液。
【請求項２７】
前記第１のポリマー材料は、Ｔｅｎａｘ（登録商標）、メソポーラスポリアクリルアミ
ド、またはメソポーラスポリアクリロニトリルを備える、請求項１６〜１７のいずれか一
項に記載の金属有機構造体懸濁液。
【請求項２８】
前記溶媒は、有機溶媒を備える、請求項１６〜１７のいずれか一項に記載の金属有機構
造体懸濁液。
【請求項２９】
前記溶媒は、アセトン、メタノール、エタノール、イソプロパノール、プロパノール、
ブタノール、アセトニトリル、ＴＨＦ、ＤＭＦ、ＣＨＣｌ３、ＣＨ２Ｃｌ２、トルエン、
またはジオキサンを備える、請求項２８に記載の金属有機構造体懸濁液。
【請求項３０】
前記懸濁液は、最大３０重量％のナノ結晶金属有機構造体を備える、請求項１６〜１７
のいずれか一項に記載の懸濁液。
【請求項３１】
前記懸濁液は、最大２０重量％のナノ結晶金属有機構造体を備える、請求項３０に記載
の懸濁液。
【請求項３２】
前記懸濁液は、最大１０重量％のナノ結晶金属有機構造体を備える、請求項３１に記載
の懸濁液。
【請求項３３】
ミクロ細孔の平均直径が０．５〜５ｎｍの範囲である、ミクロ細孔を備えるナノ結晶金
属有機構造体と、
前記ナノ結晶金属有機構造体がマトリックス全体に実質的に均一に分散する、第１のポ
リマー材料と第２のポリマー材料とを備えるポリマーマトリックスと、
を備える、高分子膜。
【請求項３４】
前記膜は、最大３０重量％のナノ結晶金属有機構造体を備える、請求項３３に記載の高
分子膜。
【請求項３５】
前記膜は、最大２０重量％のナノ結晶金属有機構造体を備える、請求項３３〜３４に記
載のいずれか一項に記載の高分子膜。
【請求項３６】
前記膜は、最大１０重量％のナノ結晶金属有機構造体を備える、請求項３３〜３４に記
載のいずれか一項に記載の高分子膜。
【請求項３７】
前記膜は、１〜３０重量％のナノ結晶金属有機構造体を備える、請求項３３から３４の
いずれか一項に記載の高分子膜。
【請求項３８】
前記膜は、３〜８重量％のナノ結晶金属有機構造体を備える、請求項３７に記載の高分
子膜。
【請求項３９】
前記高分子膜の厚さは、１０〜２００ミクロンである、請求項３３〜３４に記載のいず
れか一項に記載の高分子膜。
【請求項４０】
前記高分子膜の厚さは、最大１００ミクロンである、請求項３３〜３４に記載のいずれ
か一項に記載の高分子膜。
【国際調査報告】
2021523823.tif 000017
2021523823.tif 000018
2021523823.tif 000019